교반기 가 장착 된 4 구 플라스크 에 반응 용매 로서 자일렌 7 . 68 중량 부 와 에틸렌글리콜 모노 에틸 에테르 아세테이트 7 . 68 중량 부 를 넣 은 후 반응기 내 를 질소 가스 로 충 진시 킨 후 , 교반 하 면서 145 ℃ 로 온도 를 올려 일정 하 게 유지 시키 고 , 스티렌 단량체 25 . 25 중량 부 , t - 부틸 메타크릴 레이트 8 . 11 중량 부 , n - 부틸 아크릴 레이트 5 . 4 중량 부 , 수신기 함유 단량체 로서 2 - 히드록시 프로필 아크릴 레이트 9 . 84 중량 부 , 2 - 히 드 록 시 에틸 메타크릴 레이트 4 . 84 중량 부 와 아크릴산 0 . 47 중량 부 , 알파 메틸 스티렌 2 량 체 ( GOI CHEM . 제품 ) 9 . 92 중량 부 와 중합 개시제 로서 HOP - O ( 호성 케 멕스 제품 ) 6 . 61 중량 부 를 혼합 한 균일 혼합액 을 3 시간 에 걸쳐 반응기 내 로 균일 적하 하 고 , 약 0 . 5 시간 동안 유지 반응 후 , 미 반응 단량체 들 의 중합 을 위해 자일렌 0 . 85 중량 부에 HOP - O 0 . 22 중량 부 를 혼합 한 균일 혼합액 을 0 . 5 시간 동안 반응기 내 로 균일 적하 한 다음 2 시간 동안 유지 반응 후 70 ℃ 로 냉각 한 후 메틸 에틸 케톤 2 . 7 중량 부 를 투입 하 고 , 상기 < 실시 예 2 > 의 중분 자량 아크릴 수지 C 11 . 31 중량 부를 균일 혼합 하 여 저 분자량 아크릴 폴리 올 수지 조성물 을 제조 하 였 다 . 이 수지 의 중량 평균 분자량 은 4100 , 점도 는 가드너 점도 로 Z , 불 휘발분 은 75 . 1 % 이 며 , 수산기 값 은 고형분 기준 112 mgKOH / g , 산값 은 고형분 기준 5 . 2 mgKOH / g , 유리 전이 온도 는 계산 치 로 43 ℃ 이 다 .